Brevet FR2739741A1 — publié le 19970411

La présente invention concerne une enceinte pour haut- parleur. Le choix des matières dont les enceintes pour haut- parleur sont faites a une influence critique et non entièrement comprise sur la qualité du son fourni en sortie. Certains bois recueillent une grande préférence, mais ont l'inconvénient de nécessiter des procédés coûteux de fabrication. Des tentatives faites pour mouler une enceinte pour haut-parleur en polyéthylène en utilisant une technique de mou- lage rotatif ont produit des enceintes d'un prix relativement faible, mais possédant des propriétés acoustiques décevantes. La présente invention est basée sur les résultats des recherches effectuées par la demanderesse pour remédier au sus- dit problème. Dans le brevet antérieur 2 267 248 de la demanderesse, il est décrit une enceinte pour haut-parleur qui est formée par une technique de moulage rotatif et qui comprend une peau exté- rieure en matière thermoplastique et une peau intérieure en ma- tière thermoplastique contenant un agent gonflant. Bien que les propriétés acoustiques de telles enceintes se soit avérées être exceptionnellement bonnes et comparables à celles des enceintes traditionnelles en bois, on a admis la né- cessité de perfectionnements supplémentaires, en particulier en ce qui concerne certaines gammes de fréquences. La demanderesse a découvert que le fait de prévoir une surface intérieure grossière ou d'aspect grumeleux fournit des performances améliorées. C'est pourquoi, conformément à la présente invention, il est fourni une enceinte pour haut-parleur, formée par une technique de moulage rotatif, caractérisée en ce qu'elle com- prend une peau extérieure en matière thermoplastique et une peau intérieure formée d'un mélange de matières thermoplasti- 2 ques à la fois fine et grossière et d'un agent gonflant, de fa- çon que la matière grossière fournisse une surface intérieure d'aspect grumeleux. La matière thermoplastique peut être du polyéthylène. Les matières fine et grossière peuvent être présentes en des quantités sensiblement égales. La matière grossière peut avoir une taille de 5 mm. L'agent gonflant peut être le diphényloxyde-4,4'- disulfohydrazide. L'invention ressortira mieux de la description suivante qui concerne, uniquement à titre d'exemple, la fabrication d'une forme de réalisation d'une enceinte pour haut-parleur mettant l'invention en oeuvre, et en se reportant aux figures des dessins annexés. Sur ces derniers: la figure 1 représente une vue en coupe d'un moule dans lequel l'enceinte est formée, la figure 2 représente une vue en perspective de l'en- ceinte pour haut-parleur et la figure 3 représente une vue en coupe, partielle et à plus grande échelle, de la paroi de l'enceinte. Si on se reporte d'abord à la figure 1, on constate que le moule, désigné dans son ensemble par le repère 10, est réa- lisé en deux moitiés 11 et 12 qui peuvent être fixées ensemble par des brides 13 dont les formes s'épousent. Un tube de mise à l'atmosphère 14 traverse une paroi 15 de la moitié de moule 12 en un emplacement auquel un haut-parleur doit être fixé dans l'enceinte à l'état fini. On introduit une charge de poudre de polyéthylène dans le moule 10 par le tube de mise à l'atmosphère 14 et on monte le moule sur une machine de moulage rotatif de façon à former une peau 20 à l'état fondu sur la surface du moule. Pendant que la peau 20 est encore chaude, on introduit dans le moule une autre charge consistant en un mélange 50: 50 en poids de pou- dre de polyéthylène et de granules de polyéthylène d'une taille de 5 mm et contenant un agent gonflant. On poursuit le moulage de façon à former, par-dessus la peau 20, une seconde peau 21 en polyéthylène poreux qui présente une surface intérieure d'aspect grumeleux fournie par les granules de plus grande taille. Un agent gonflant convenable est le diphényloxyde-4,4'- disulfohydrazide qui est disponible sous la dénomination Geni- tron (marque déposée) auprès de Schering Industrial Chemicals et qu'on peut ajouter au polyéthylène à raison de 1-5% et typi- quement 2% en volume. On ouvre le moule 10 et on retire l'enceinte 22 et réa- lise une finition en découpant des ouvertures 23 dans sa paroi avant aux emplacements qui doivent recevoir les haut-parleurs. La peau extérieure pleine 20 de la paroi d'enceinte a typiquement une épaisseur d'environ 2-3 mm, tandis que la peau intérieure poreuse 21 a typiquement une épaisseur d'environ 1 cm. Des essais ont prouvé que l'enceinte possède des quali- tés acoustiques exceptionnellement bonnes qui sont comparables aux meilleures des enceintes traditionnelles. On comprendra qu'il n'est pas envisagé de limiter l'in- vention uniquement à l'exemple ci-dessus et que de nombreuses variantes, qui seraient évidentes pour un spécialistes en la matière, sont possibles sans sortir du cadre de l'invention dé- fini par les revendications annexées. REVENDICATIONS 1. Enceinte pour haut-parleur, formée par une technique de moulage rotatif, caractérisée en ce qu'elle comprend une peau extérieure (20) en matière thermoplastique et une peau in- térieure (21) formée d'un mélange de matières thermoplastiques à la fois fine et grossière et d'un agent gonflant, de façon que la matière grossière fournisse une surface intérieure d'as- pect grumeleux. 2. Enceinte pour haut-parleur selon la revendication 1, caractérisée en ce que la matière thermoplastique est du poly- éthylène. 3. Enceinte pour haut-parleur selon la revendication 1 ou la revendication 2, caractérisée en ce que les matières fine et grossière sont présentes en des quantités sensiblement éga- les. 4. Enceinte pour haut-parleur selon l'une quelconque des revendications précédentes, caractérisée en ce que la ma- tière grossière a une taille de 5 mm. 5. Enceinte pour haut-parleur selon l'une quelconque des revendications précédentes, caractérisée en ce que l'agent gonflant est le diphényloxyde-4,4'-disulfohydrazide.